СПОСОБ ФИНИШНОЙ ОБРАБОТКИ СКОЛЬЗЯЩИХ ЭЛЕКТРИЧЕСКИХ КОНТАКТОВ И ПРОВЕРКА КАЧЕСТВА ИХ ЭЛЕКТРОПРОВОДНОСТИ

2
1. Способ финишной обработки скользящих электрических контактов и проверка качества их электропроводности, включающий механическую очистку, химическую обработку скользящих контактов при контактном усилии и скорости скольжения, и измерение переходного сопротивления, отличающийся тем, что после очистки от окисной пленки скользящие контакты, выполненные с гальваническим покрытием с твердой (HRc≈70) основой никель-бор, притирают при контактном усилии в пределах 12-15 г/мм и скорости скольжения в пределах 30-50 об/мин притиром из материала с высоким содержанием углерода, например медно-графитовым притиром, в присутствии ревитализанта, например геля «ХАДО», в результате чего образованная в процессе химической обработки трибометаллокерамическая защитная пленка лучше приспособлена для прохождения электрического тока, при этом при измерении переходного сопротивления перед финишной обработкой токосъемных колец проводят проверку качества их электропроводности на постороннем измерительном устройстве путем регистрации скачков переходного сопротивления предельно малых уровней, превышающих допустимые для данного объекта значения, по отсутствию которых и определяют время окончания притирки.
2. Способ по п.1,отличающийся тем, что уровни регистрации скачков: по амплитуде ΔR≥10м, по длительности Δt≥0,1 мс, ток нагрузки I=0,1 мА, интервалы регистрации числа скачков 5 мс.
3. Способ по п.1,отличающийся тем, что в качестве притира используют чугун или графит.
4. Способ по п.1,отличающийся тем, что в качестве ревитализанта используют гель «Нановит» или КМТ.